(57)【特許請求の範囲】
【請求項１】
親水性表面を有する金属製の支持体上に感光層が形成された感光性平版印刷版において、
支持体を下刃で受けて上刃で裁断された感光性平版印刷版であって、前記支持体の対向する２辺若しくは４辺の端部の裁断だれ高さが２０ミクロンから１００ミクロンであり、前記支持体の裁断面に現れる剪断面と破断面の各々の粗さの最大高さをその裁断面における剪断面と破断面の割合で加重平均した粗さが１．２ミクロンから１２ミクロンであることを特徴とする感光性平版印刷版。
【発明の詳細な説明】
【０００１】
【発明の属する技術分野】
本発明は感光性平版印刷版及びその製造方法並びにその製造装置に関し、特に印刷紙面の美観向上をはかることができる感光性平版印刷版の裁断方法並びにその裁断装置、及びそれらの裁断方法、裁断装置で裁断された感光性平版印刷版に関するものである。
【０００２】
【従来の技術】
アルミニウム板を支持体とする感光性平版印刷版は、ＰＳ版（Pre-Sensitized Plateの略称）として市販され、広く用いられている。このＰＳ版を製造する方法としては、一般にシート状あるいはコイル状のアルミニウム版に、例えば、砂目立て、陽極酸化、化成処理などの表面処理を単独または適宜組み合わせて施し、ついで感光液の塗布、乾燥を行った後に所望のサイズに裁断する方法が取られている。
【０００３】
一方、このようなＰＳ版に画像感光及び現像等の処理を施して得られた印刷版を用いた印刷には、一般商業印刷機を用いて印刷版の巾サイズよりも小さな紙に印刷を施す場合と、例えば、新聞印刷のように印刷版の巾サイズより大きい印刷紙に印刷する場合がある。後者においては、印刷版の全面が印刷面として扱われる。このため、印刷版の裁断辺に付着したインクが印刷紙面に印刷されて汚れとなり、印刷物の商品価値を損ねることがある。
【０００４】
このような印刷版の不要なインクによる印刷紙面の汚れを防止する方法として、例えば、特公昭５７−４６７５４号公報に記載されているように、アルミニウムからなる支持体の端部の角をヤスリやナイフで削り取る方法、あるいは、特公昭６２−６１９４６号公報に記載されているように裁断面に不感脂化液を塗布する方法が知られている。
【０００５】
また、特開昭６２−１９３１５に記載されているように、裁断時に発生するバリがこの汚れのひとつの原因のため、印刷面側に発生させない方法がある。さらに、特開平７−３２７５８には裁断端部を印刷面と逆側に曲がった形状にすることで、改善傾向がみられることが提案されている。
【０００６】
【発明が解決しようとする課題】
しかし、上述の支持体の端部の角をヤスリやナイフで削り取る方法では、印刷版を１枚ずつ取り出して削り取らなければならず、大量処理には不適である。また、バリやキズなどインクの付着を引き起こす欠陥があると、削り取った部分にインクが絡んでしまい、結局このインクで印刷紙面が汚れてしまうこともある。また、裁断面に不感脂液を塗布する方法も、印刷版同士がくっついて取扱いが悪くなったり、現像不良を引き起こす場合がある。
【０００７】
また、裁断のバリを印刷紙面側に発生させないだけでは、印刷条件により汚れ発生がみられ、また、裁断端部が下方（印刷面と逆側）に曲がった形状は、汚れは良化傾向にあるものの露光現像を行う製版機上で搬送中、引っかかる問題など、搬送不良の原因となる。
本発明は、このような事情に鑑みてなされたもので、裁断辺に付着したインクで印刷紙面を汚すという額縁汚れを防止することができる感光性平版印刷版及びその製造方法並びにその製造装置を提供することを目的とする。
【０００８】
【課題を解決する為の手段】
本発明は、前記目的を達成する為に、親水性表面を有する金属製の支持体上に感光層が形成された感光性平版印刷版において、前記支持体の裁断面に現れる剪断面と破断面の各々の粗さの最大高さをその裁断面における剪断面と破断面の割合で加重平均した粗さが１．２ミクロンから１２ミクロンであり、前記支持体の対向する２辺若しくは４辺の端部の裁断だれ高さが２０ミクロンから１００ミクロンである感光性平版印刷版を特徴としている。ここでいう剪断面とは刃で剪断される面であり、破断面とは亀裂が進展してできる面である。この粗さをＳとすると、
Ｓ＝剪断面の粗さ×（剪断面／裁断面）＋破断面の粗さ×（破断面／裁断面）の式で表すことができる。
【０００９】
また、本発明は、前記目的を達成する為に、親水性表面を有する金属製の支持体上に感光層が形成された感光性平版印刷版の裁断方法、又は裁断装置において、該感光性平版印刷版を所定サイズに裁断する上刃と下刃との隙間を、３０ミクロンから１００ミクロンの間に設定して感光性平版印刷版を裁断することを特徴としている。
【００１０】
本発明は、感光性平版印刷版の裁断辺に発生するだれを０．１ｍｍから０．３ｍｍの巾で３０ミクロンから１００ミクロンのだれ高さとし、また下面（印刷しない面）に発生するバリを５０ミクロン以下にしたものである。また、裁断面の粗さを最大高さ１．２〜１２ミクロンにすることで、親水性が向上し額縁汚れ減少に効果がある。
【００１１】
だれ高さを高くするに従い、額縁汚れ減少に効果があるが、だれ高さが１００ミクロンを超えてしまうと、下面のバリ高さが５０ミクロンを超えてしまうので、この感光性平版印刷版を輪転機に固着した時の感光性平版印刷版の平坦度が悪化する。したがって、印字に悪影響を与えてしまう。また、裁断面の粗さの最大高さが０．１ミクロン程度であると、良好な親水性を得ることができず、額縁汚れを減少させることはできない。また、粗さを粗くするにはクリアランスを拡げたり、切刃先の表面粗さを粗くしたりすることがあげられるが、過度に条件を変更するとクリアランスが１００ミクロンを超えると前述のように、大きなバリが発生したり、切刃先の表面粗さが３Ｓ以上になると切り粉が発生したりする等、その他の弊害が発生する。
【００１２】
良好な裁断面を得るための手段として、回転平刃によるスリッタ装置で、上刃と下刃との軸方向隙間（クリアランス）を通常最適条件と言われている板厚の５〜１０％よりも広げた値（例えば、板厚０．３ｍｍなら３０ミクロンから１００ミクロン）とする。刃先の表面仕上げは０．４Ｓ程度が好ましい。また、上刃と下刃とをバネで押し付け通常ゼロクリアランスと言われているゲーベルタイプのスリッタを使用しても、どちらかの刃先に３０ミクロンから１００ミクロンの切り欠きを設けることで前記裁断面が得られる。
【００１３】
一方、本発明が適用できる感光性平版印刷版の感光層には種々のものが含まれ、ジアゾ樹脂と疎水性樹脂からなるネガ型感光性組成物、ｏ−キノンジアジド化合物とノボラック樹脂からなるポジ型感光性組成物、付加重合性不飽和モノマー、光重合開始剤及びバインダーとしての有機高分子化合物からなる光重合性組成物又は分子中に−ＣＨ＝ＣＨ−ＣＯ−結合を有し、光架橋反応を起こす感光性樹脂を設けたものなどを挙げることができる。
【００１４】
ネガ型感光性組成物の代表的なものとしては、ジアゾ樹脂と結合剤を含有するものが挙げられる。ジアゾ樹脂は、芳香族ジアゾニウム塩と活性カルボニル基含有化合物、例えばホルムアルデヒドとの縮合物で代表されるジアゾ樹脂である。上記ジアゾ樹脂としては、例えば、ｐ−ジアゾジフェニルアミン類とホルムアルデヒド、アセトアルデヒドなどのアルデヒドとの縮合物とヘキサフルオロ燐酸塩またはテトラフルオロ硼酸塩との反応生成物である有機溶媒可溶性ジアゾ樹脂無機塩や、特公昭４７−１１６７号公報に記載されているような前記縮合物とのスルホン酸塩類、例えばｐ−トルエンスルホン酸またはその塩、プロピルナフタレンスルホン酸またはその塩、ブチルナフタレンスルホン酸またはその塩、ドデシルベンゼンスルホン酸またはその塩、２−ヒドロキシ−４−メトキシベンゾフェノン−５−スルホン酸またはその塩との反応生成物である有機溶媒可溶性ジアゾ樹脂有機塩が挙げられる。特に、特開昭５９−７８３４０号公報記載の６量体以上を２０モル％以上含んでいる高分子量ジアゾ化合物が好ましい。
【００１５】
また、特開昭５８−２７１４１号公報に示されているような３−メトキシ−４−ジアゾ−ジフェニルアミンを４，４’−ビス−メトキシ−メチル−ジフェニルエーテルで縮合させメシレンスルホン酸塩としたものなども適当である。
さらに、カルボキシル基、スルホン酸基、スルフィン酸基、リンの酸素酸基およびヒドロキシル基のうち少なくとも一つの基を有する芳香族化合物と、ジアゾニウム化合物、好ましくは芳香族ジアゾニウム化合物とを構造単位として含む共縮合体が望ましい。
【００１６】
結合剤として好ましいものは、酸含量０．１〜３．０ｍｅｑ／ｇ、好ましくは０．２〜２．０ｍｅｑ／ｇであり、実質的に水不溶性（すなわち、中性または酸性水溶液に不溶性）で、皮膜形成性を有する有機高分子化合物であるが、アルカリ水溶液系現像液に溶解または膨潤することができかつ前記の感光性ジアゾ樹脂の共存下で光硬化して上記現像液に不溶化または非膨潤化するものが好ましい。尚、酸含量０．１ｍｅｑ／ｇ未満では現像が困難であり、３．０ｍｅｑ／ｇを超えると現像時の画像強度が著しく弱くなる。
【００１７】
特に好適な結合剤としてはアクリル酸、メタクリル酸、クロトン酸またはマレイン酸を必須成分として含む共重合体、例えば特開昭５０−１１８８０２号公報に記載されている様な２−ヒドロキシエチルアクリレートまたは２−ヒドロキシエチルメタクリレート、アクリロニトリルまたはメタクリロニトリル、アクリル酸またはメタクリル酸および必要に応じて他の共重合可能なモノマーとの多元共重合体、特開昭５３−１２０９０３号公報に記載されている様な末端がヒドロキシ基であり、かつジカルボン酸エステル残基を含む基でエステル化されたアクリル酸またはメタクリル酸、アクリル酸、またはメタクリル酸及び必要に応じて他の共重合可能なモノマーとの多元共重合体、特開昭５４−９８６１４号公報に記載されている様な芳香族性水酸基を末端に有する単量体（例えばＮ−（４−ヒドロキシフェニル）メタクリルアミドなど）、アクリル酸またはメタクリル酸および必要に応じて他の共重合可能なモノマーとの多元共重合体、特開昭５６−４１４４号公報に記載されている様なアルキルアクリレート、アクリロニトリルまたはメタクリロニトリルおよび不飽和カルボン酸よりなる多元共重合体をあげることが出来る。この他、酸性ポリビニルアルコール誘導体や酸性セルロース誘導体も有用である。またポリビニルアセタールやポリウレタンをアルカリ可溶化した特公昭５４−１９７７３号、特開昭５７−９４７４７号、同６０−１８２４３７号、同６２−５８２４２号、同６２−１２３４５３号記載の結合剤も有用である。さらに、特公平５−２２２７号公報に記載のマレイミド基を側鎖に有する光網状化可能な重合体も有用である。
【００１８】
感光性平版印刷版の感光層におけるこれらのジアゾ樹脂と結合剤の含有量は、これら両者の総量を基準にしてジアゾ樹脂３〜３０重量％、結合剤は９７〜７０重量％が適当である。ジアゾ樹脂の含有量は少ない方が感度は高いが３重量％より低下すると結合剤を光硬化させるためには不十分となり現像時に光硬化膜が現像液によって膨潤し膜が弱くなる。逆にジアゾ樹脂の含有量が３０重量％より多くなると感度が低くなり実用上難点が出てくる。従って、より好ましい範囲はジアゾ樹脂５〜２５重量％で結合剤９５〜７５重量％である。
【００１９】
ポジ型感光性組成物の感光性化合物としては、ｏ−キノンジアジド化合物が挙げられ、その代表としてｏ−ナフトキノンジアジド化合物が挙げられる。
ｏ−ナフトキノンジアジド化合物としては、特公昭４３−３８４０３号公報に記載されている１，２−ジアゾナフトキノンスルホン酸クロライドとピロガロール−アセトン樹脂とのエステルであるものが好ましい。その他の好適なオルトキノンジアジド化合物としては、米国特許第３，０４６，１２０号および同第３，１８８，２１０号明細書中に記載されている１，２−ジアゾナフトキノン−５−スルホン酸クロリドとフェノール−ホルムアルデヒド樹脂とのエステルがあり、特開平２−９６１６３号公報、特開平２−９６１６５号公報、特開平２−９６７６１号公報に記載されている１，２−ジアゾナフトキノン−４−スルホン酸クロリドとフェノール−ホルムアルデヒド樹脂とのエステルがある。その他の有用なｏ−ナフトキノンジアジド化合物としては、数多くの特許に報告され、知られているものが挙げられる。たとえば、特開昭４７−５３０３号、同４８−６３８０２号、同４８−６３８０３号、同４８−９６５７５号、同４９−３８７０１号、同４８−１３３５４号、特公昭３７−１８０１５号、同４１−１１２２２号、同４５−９６１０号、同４９−１７４８１号公報、米国特許第２，７９７，２１３号、同第３，４５４，４００号，同第３，５４４，３２３号、同第３，５７３，９１７号、同第３，６７４，４９５号、同第３，７８５，８２５号、英国特許第１，２２７，６０２号、同第１，２５１，３４５号、同第１，２６７，００５号、第１，３２９，８８８号、第１，３３０，９３２号、ドイツ特許第８５４，８９０号などの各明細書中に記載されているものをあげることができる。
【００２０】
また、ｏ−ナフトキノンジアジド化合物を用いずにポジ型に作用する感光性化合物として、例えば特公昭５６−２６９６号に記載されているオルトニトロカルビノールエステル基を有するポリマー化合物も本発明に使用することができる。更に、光分解により酸を発生する化合物と、酸により解離する−Ｃ−Ｏ−Ｃ基又は−Ｃ−Ｏ−Ｓｉ基を有する化合物との組合せ系も本発明に使用することができる。
【００２１】
例えば光分解により酸を発生する化合物とアセタール又はＯ，Ｎ−アセタール化合物との組合せ（特開昭４８−８９００３号）、オルトエステル又はアミドアセタール化合物との組合せ（特開昭５１−１２０７１４号）、主鎖にアセタール又はケタール基を有するポリマーとの組合せ（特開昭５３−１３３４２９号）、エノールエーテル化合物との組合せ（特開昭５５−１２９９５号）、Ｎ−アシルイミノ炭素化合物との組合せ（特開昭５５−１２６２３６号公報）、主鎖にオルトエステル基を有するポリマーとの組合せ（特開昭５６−１７３４５号）、シリルエステル化合物との組合せ（特開昭６０−１０２４７号）及びシリルエーテル化合物との組合せ（特開昭６０−３７５４９号、特開昭６０−１２１４４６号）などが挙げられる。
【００２２】
本発明に於ける感光性組成物に使用する感光性物質としては、重合体主鎖又は側鎖に感光基として−ＣＨ＝ＣＨ−ＣＯ−を含むポリエステル類、ポリアミド類、ポリカーボネート類のような感光性重合体を主成分とするものも適している。例えば、特開昭５５−４０４１５号に記載されているような、フェニレンジエチルアクリレートと水素添加したビスフェノールＡ及びトリエチレングリコールとの縮合で得られる感光性ポリエステル、米国特許第２，９５６，８７８号に記載されているような、シンナミリデンマロン酸等の（２−プロペニリデン）マロン酸化合物及び二官能性グリコール類から誘導される感光性ポリエステル類等が挙げられる。
【００２３】
さらに本発明における感光性組成物に使用する感光性物質としては、アジド基が直接又はカルボニル基又はスルホニル基を介して芳香環に結合している芳香族アジド化合物も挙げられる。例えば、米国特許第３，０９６，３１１号に記載されているようなポリアジドスチレン、ポリビニル−ｐ−アジドベンゾアート、ポリビニル−ｐ−アジドベンザール、特公昭４５−９６１３号に記載のアジドアリールスルファニルクロリドと不飽和炭化水素系ポリマーとの反応生成物、又特公昭４３−２１０６７号、同４４−２２９号、同４４−２２９５４号および同４５−２４９１５号に記載されているような、スルホニルアジドやカルボニルアジドを持つポリマー等が挙げられる。
【００２４】
さらにまた、本発明における感光性組成物に使用する感光性物質としては、付加重合性不飽和化合物からなる光重合性組成物も使用することができる。また電子写真方式の印刷版に用いられる感光性組成物も本発明を適用できる。例えば、特開昭５５−１６１２５０号に記載の電子写真を利用した印刷用原板に用いられる電子供与性化合物、フタロシアニン系顔料およびフェノール樹脂からなる感光性組成物が挙げられる。
【００２５】
感光性組成物は上記塗布溶剤に溶解し、親水性表面を有するアルミニウム支持体上に乾燥塗布重量が０．３〜５．０ｇ／ｍ2となる様に、好ましくは０．５〜３．５ｇ／ｍ2となる様に塗布し乾燥して、感光性平版印刷版を得ることができる。塗布する際の感光性組成物の固形分濃度は１．０〜５０重量％が適当であり、好ましくは２．０〜３０重量％が適当である。支持体上に感光性組成物を塗布する方法としては従来公知の方法、たとえばロールコーティング、バーコーティング、スプレーコティング、カーテンコーティング、回転塗布等の方法を用いることができる。塗布された感光性組成物溶液は５０〜１５０℃で乾燥させるのが好ましい。乾燥方法は、始め温度を低くして予備乾燥した後、高温で乾燥させても良いし、直接高温度で乾燥させても良い。
【００２６】
支持体としては、アルミニウム及びアルミニウム被覆された複合支持体が好ましく、さらに鉄を０．１〜０．５重量％、ケイ素を０．０３〜０．３重量％、銅を０．００１〜０．０３重量％、更にチタンを０．００２〜０．１重量％含有するＩＳアルミニウム板が好ましい。
アルミニウム材の表面は、保水性を高め、感光層との密着性を向上させる目的で表面処理されていることが望ましい。アルカリ好ましくは、１〜３０重量％の水酸化ナトリウム、水酸化カリウム、炭酸ナトリウム、珪酸ナトリウム等の水溶液に、２０〜８０℃の温度で５秒〜２５０秒間浸漬してエッチングするのもよい。エッチング浴には、アルミニウムイオンをアルカリの５分の１程度加えても良い。ついで、１０〜３０重量％硝酸または硫酸水溶液に２０〜７０℃の温度で５秒〜２５秒間浸漬して、アルカリエッチング後の中和及びスマット除去を行う。例えば、粗面化方法として、一般に公知のブラシ研磨法、ボール研磨法、電解エッチング、化学的エッチング、液体ホーニング、サンドブラスト等の方法およびこれらの組合せが挙げられ、好ましくはブラシ研磨法、電解エッチング、化学的エッチングおよび液体ホーニングが挙げられ、これらのうちで、特に電解エッチングの使用を含む粗面化方法が好ましい。さらに、特開昭５４−６３９０２号公報に記載されているようにブラシ研磨した後、電解エッチングする方法も好ましい。
【００２７】
また、電解エッチングの際に用いられる電解浴としては、酸、アルカリまたはそれらの塩を含む水溶液あるいは有機溶剤を含む水性溶液が用いられ、これらのうちで、特に塩酸、硝酸またはそれらの塩を含む電解液が好ましい。
ブラシ研磨はパミストン−水懸濁液とナイロンブラシとを用いるのが好ましく、平均表面粗さを０．２５〜０．９μｍとすることが好ましい。
【００２８】
電解エッチング処理に使用される電解液は塩酸、または硝酸の水溶液であり、濃度は０．０１〜３重量％の範囲で使用することが好ましく、０．０５〜２．５重量％であれば更に好ましい。
また、この電解液には必要に応じて硝酸塩、塩化物、モノアミン類、ジアミン類、アルデヒド類、リン酸、クロム酸、ホウ酸、シュウ酸アンモニウム塩等の腐蝕抑制材（または安定化剤）、砂目の均一化剤などを加えることが出来る。また、電解液中には、適当量（１〜１０ｇ／リットル）のアルミニウムイオンを含んでいてもよい。
【００２９】
電解エッチング処理は、通常１０〜６０℃の電解液の温度で行なわれる。この際に使用される交流電流は、正負の極性が交互に交換されたものであれば、矩形波、台形波、正弦波いずれのものも用いることができ、通常の商用交流の単相及び三相交流電流を用いることができる。また電流密度は、５〜１００Ａ／ｄｍ2 で、１０〜３００秒間処理することが望ましい。
【００３０】
本発明におけるアルミニウム合金支持体の表面粗さは、電気量によって調整し、０．２〜０．８μｍとする。
さらに、粗面化処理の施されたアルミニウム板は、必要に応じて酸またはアルカリの水溶液にてデスマット処理される。
このように砂目立てされたアルミニウム合金は、１０〜５０重量％の熱硫酸（４０〜６０℃）や希薄なアルカリ（水酸化ナトリウム等）により、表面に付着したスマットの除去及びエッチング（好ましくは０．０１〜２．０ｇ／ｍ2の範囲で）されるのが好ましい。アルカリでスマットの除去及びエッチングした場合は、引き続いて洗浄のため酸（硝酸または硫酸）に浸漬して中和する。
【００３１】
表面のスマット除去を行った後、陽極酸化皮膜が設けられる。陽極酸化法は、従来よりよく知られている方法を用いることが出来るが、硫酸が最も有用な電解液として用いられる。それに次いで、リン酸もまた有用な電解液である。さらに特開昭５５−２８４００号公報に開示されている硫酸とリン酸の混酸もまた有用である。
【００３２】
硫酸法は通常直流電流で処理が行われるが、交流を用いることも可能である。硫酸の濃度５〜３０重量％、２０〜６０℃の温度範囲で５〜２５０秒間電解処理されて、表面に１〜１０ｇ／ｍ2の酸化皮膜が設けられる。この電解液には、アルミニウムイオンが含まれていることが好ましい。さらにこのとき電流密度は１〜２０Ａ／ｄｍ2 が好ましい。
【００３３】
リン酸法の場合には、５〜５０重量％のリン酸濃度、３０〜６０℃の温度で１０〜３００秒間、１〜１５Ａ／ｄｍ2 の電流密度で処理される。
また、更に必要に応じて米国特許第２，７１４，０６６号明細書や米国特許第３，１８１，４６１号明細書に記載されている珪酸塩（ケイ酸ナトリウム、ケイ酸カリウム）処理、米国特許第２，９４６，６３８号明細書に記載されている弗化ジルコニウム酸カリウム処理、米国特許第３，２０１，２４７号明細書に記載されているホスホモリブデート処理、英国特許第１，１０８，５５９号明細書に記載されているアルキルチタネート処理、独国特許第１，０９１，４３３号明細書に記載されているポリアクリル酸処理、独国特許第１，１３４，０９３号明細書や英国特許第１，２３０，４４７号明細書に記載されているポリビニルホスホン酸処理、特公昭４４−６４０９号公報に記載されているホスホン酸処理、米国特許第３，３０７，９５１号明細書に記載されているフィチン酸処理、特開昭５８−１６８９３号や特開昭５８−１８２９１号の各公報に記載されている親水性有機高分子化合物と２価の金属との塩による処理、特開昭５９−１０１６５１号公報に記載されているスルホン酸基を有する水溶性重合体の下塗りによって親水化処理を行ったもの、特開昭６０−６４３５２号公報に記載されている酸性染料による着色を行ったものは、特に好ましい。
【００３４】
その他の親水化処理方法としては米国特許第３，６５８，６６２号明細書に記載されているシリケート電着をも挙げることが出来る。
また、砂目立て処理及び陽極酸化後、封孔処理を施したものが好ましい。かかる封孔処理は熱水及び無機塩または有機塩を含む熱水溶液への浸漬ならびに水蒸気浴などによって行われる。
【００３５】
さらに、アルミニウム支持体には下塗りを施してもよい。
下塗りに用いられる化合物としては例えば、カルボキシメチルセルロース、デキストリン、アラビアガム、２−アミノエチルホスホン酸などのアミノ基を有するホスホン酸類、置換基を有してもよいフェニルホスホン酸、ナフチルホスホン酸、アルキルホスホン酸、グリセロホスホン酸、メチレンジホスホン酸およびエチレンジホスホン酸などの有機ホスホン酸、置換基を有してもよいフェニルリン酸、ナフチルリン酸、アルキルリン酸およびグリセロリン酸などの有機リン酸、置換基を有してもよいフェニルホスフィン酸、ナフチルホスフィン酸、アルキルホスフィン酸およびグリセロホスフィン酸などの有機ホスフィン酸などの有機ホスフィン酸、グリシンやβ−アラニンなどのアミノ酸類、およびトリエタノールアミンの塩酸塩などのヒドロキシル基を有するアミンの塩酸塩、特開昭５９−１０１６５１号公報に記載されているスルホン酸基を有する水溶性重合体、および特開昭６０−６４３５２号公報に記載されている酸性染料等が好ましく用いられる。
【００３６】
この下塗装は、水、メタノール、エタノール、メチルエチルケトンなどもしくはそれらの混合溶剤に上記の化合物を溶解させ、支持体上に塗布、乾燥して設けることができる。また、感光性平版印刷版の調子再現性改良のために黄色染料を添加することもできる。
下塗層の乾燥後の被覆量は、２〜２００ｍｇ／ｍ2 が適当であり、好ましくは５〜１００ｍｇ／ｍ2 である。
【００３７】
感光層上には相互に独立して設けられた突起物により構成されるマット層を設けることが好ましい。マット層の目的は密着露光におけるネガ画像フィルムと感光性平版印刷版との真空密着性を改良することにより、真空引き時間を短縮し、さらに密着不良による露光時の微小網点のつぶれを防止することである。
マット層の塗布方法としては、特開昭５５−１２９７４号公報に記載されているパウダリングされた固体粉末を熱融着する方法、特開昭５８−１８２６３６号公報に記載されているポリマー含有水をスプレーし乾燥させる方法などがあり、いずれの方法をも用いうる。マット層は実質的に有機溶剤を含まない水性現像液に溶解するか、あるいはこれにより除去可能な物質から構成されることが望ましい。
【００３８】
粗面化されたアルミニウム板上に塗布され乾燥された感光性組成物層を有する感光性平版印刷版は、画像露光後アルカリ水溶液系現像液で現像することによりレリーフ像が得られる。露光に好適な光源としては、カーボンアーク灯、水銀灯、キセノンランプ、メタルハライドランプ、ストロボ、紫外線、レーザ光線などが挙げられる。
【００３９】
ネガ感光性平版印刷版の現像に使用されるアルカリ水溶液系現像液としては、特開昭５１−７７４０１号、同５１−８０２２８号，同５３−４４２０２号や同５５−５２０５４号の各公報に記載されているような現像液であって、ｐＨ＝８〜１３，水が７５重量％以上含まれるものが好ましい。必要により水に対する溶解度が常温で１０重量％以下の有機溶媒（ベンジルアルコール、エチレングリコールモノフェニルエーテル）、アルカリ剤（トリエタノールアミン、ジエタノールアミン、モノエタノールアミン、リン酸ナトリウム、炭酸ナトリウム）、アニオン界面活性剤（芳香族スルホン酸塩、ジアルキルスルホコハク酸塩、アルキルナフタレンスルホン酸塩、脂肪酸塩、アルキル硫酸エステル塩）、ノニオン界面活性剤（ポリオキシエチレンアルキルエーテル、ポリオキシエチレンアルキルアリールエーテル、ポリオキシエチレンポリオキシプロピレンブロックポリマー）、汚れ防止剤（亜硫酸ナトリウム、スルホピラゾロンのナトリウム塩）や硬水軟化剤（エチレンジアミンテトラ酢酸四ナトリウム塩、ニトル三酢酸三ナトリウム塩）を加えることができる。
【００４０】
しかし、有機溶媒等を含有すると、作業時の毒性、臭気等の衛生上の問題、火災、ガス爆発等の安全性の問題、泡の発生等の作業性の問題、廃液による公害等の問題、コストの問題等が発生するため、実質上有機溶媒を含まないものが更に好ましい。
このような、実質上有機溶媒を含まない水性アルカリ現像液として、例えば特開昭５９−８４２４１号、特開昭５７−１９２９５２号及び特開昭６２−２４２６３号公報等に記載されている、ポジ型平版印刷版を画像露光後、現像する際に用いられる現像液組成物を使用することが出来る。
【００４１】
本発明の感光性平版印刷版は、特開昭５４−８００２号、同５５−１１５０４５号、同５９−５８４３１号の各公報に記載されている方法で製版処理しても良い。即ち、現像処理後、水洗してから不感脂化処理、またはそのまま不感脂化処理、または酸を含む水溶液での処理、または酸を含む水溶液で処理後、不感脂化処理を施してもよい。
【００４２】
さらに、この種の感光性平版印刷版の現像工程では処理量に応じてアルカリ水溶液が消費されアルカリ濃度が減少したり、あるいは、自動現像機の長時間運転により空気によってアルカリ濃度が減少するため処理能力が低下するが、その際、特開昭５４−６２００４号公報に記載のように補充液を用いて処理能力を回復させてもよい。この場合、米国特許第４，８８２，２４６号に記載されている方法で補充することが好ましい。
【００４３】
また、上記のような製版処理は、特開昭２−７０５４号、同２−３２３５７号の各公報に記載されているような自動現像機で行うことが好ましい。
なお製版工程の最終工程で所望により塗布される不感脂化ガムとしては特公昭６２−１６８３４号、同６２−２５１１８号、同６３−５２６００号、特開昭６２−７５９５号、同６２−１１６９３号、同６２−８３１９４号の各公報に記載されているものが好ましい。
【００４４】
なお現像液処理後、必要であれば画像部の不要部分を市販のネガ用消去液で消去するか石棒で擦りとることもできる。
ポジ型感光性平版印刷版の現像に使用される現像液は、実質的に有機溶剤を含まないアルカリ性の水溶液が好ましく、具体的には珪酸ナトリウム、珪酸カリウム、水酸化ナトリウム、水酸化カリウム、水酸化リチウム、第三リン酸ナトリウム、第二リン酸ナトリウム、第三リン酸アンモニウム、第二リン酸アンモニウム、メタ珪酸ナトリウム、炭酸ナトリウム、重炭酸ナトリウム、炭酸カリウム、重炭酸カリウム、アンモニア水などのような水溶液が適当であり、それらの濃度が０．１〜１０重量％、好ましくは０．５〜５重量％になるように添加される。
【００４５】
これらの中でもケイ酸カリウム、ケイ酸リチウム、ケイ酸ナトリウム等のケイ酸アルカリを含有する現像液は、印刷時の汚れが生じにくいため好ましく、ケイ酸アルカリの組成がモル比で［SiO2］／〔Ｍ〕＝０．５〜２．５（ここに［SiO2］、〔Ｍ〕はそれぞれ、SiO2のモル濃度と総アルカリ金属のモル濃度を示す。）であり、かつSiO2を０．８〜８重量％含有する現像液が好ましく用いられる。また該現像液中には、例えば亜硫酸ナトリウム、亜硫酸カリウム、亜硫酸マグネシウムなどの水溶性亜硫酸塩や、レゾルシン、メチルレゾルシン、ハイドロキノン、チオサリチル酸等を添加することができる。これらの化合物の現像液中における好ましい含有量は０．００２〜４重量％で、好ましくは、０．０１〜１重量％である。
【００４６】
また現像液中に、特開昭５０−５１３２４号公報、同５９−８４２４１号公報に記載されているようなアニオン性界面活性剤、及び両性界面活性剤、特開昭５９−７５２５５号公報、同６０−１１１２４６号公報及び同６０−２１３９４３号公報等に記載されているような非イオン性界面活性剤のうち少なくとも一種を含有させることにより、または特開昭５５−９５９４６号公報、同５６−１４２５２８号公報に記載されているように高分子電解質を含有させることにより、感光性組成物への濡れ性を高めたり、現像の安定性（現像ラチチュード）を高めたりすることができ、好ましく用いられる。かかる界面活性剤の添加量は０．００１〜２重量％が好ましく、特に０．００３〜０．５重量％が好ましい。さらに該ケイ酸アルカリのアルカリ金属として、全アルカリ金属中、カリウムを２０モル％以上含むことが現像液中で不溶物発生が少ないため好ましく、より好ましくは９０モル％以上、最も好ましくはカリウムが１００モル％の場合である。
【００４７】
更に本発明に使用される現像液には、若干のアルコール等の有機溶媒や特開昭５８−１９０９５２号公報に記載されているキレート剤、特公平１−３０１３９号公報に記載されているような金属塩、有機シラン化合物などの消泡剤を添加することができる。
本発明の感光性平版印刷版は、特開昭５４−８００２号、同５５−１１５０４５号、特開昭５９−５８４３１号の各公報に記載されている方法で製版処理してもよいことは言うまでもない。即ち、現像処理後、水洗してから不感脂化処理、またはそのまま不感脂化処理、または酸を含む水溶液での処理、または酸を含む水溶液で処理後不感脂化処理を施してもよい。さらに、この種の感光性平版印刷版の現像工程では、処理量に応じてアルカリ水溶液が消費されアルカリ濃度が減少したり、あるいは、自動現像液の長時間運転により空気によってアルカリ濃度が減少するため処理能力が低下するが、その際、特開昭５４−６２００４号に記載のように補充液を用いて処理能力を回復させてもよい。この場合、米国特許第４，８８２，２４６号に記載されている方法で補充することが好ましい。また、上記のような製版処理は、特開平２−７０５４号，同２−３２３５７号に記載されているような自動現像機で行うことが好ましい。
【００４８】
また、本発明の感光性平版印刷版を画像露光し、現像し、水洗又はリンスしたのちに、不必要な画像部の消去を行なう場合には、特公平２−１３２９３号公報に記載されているような消去液を用いることが好ましい。更に製版工程の最終工程で所望により塗布される不感脂化ガムとしては、特公昭６２−１６８３４号、同６２−２５１１８号、同６３−５２６００号、特開昭６２−７５９５号、同６２−１１６９３号、同６２−８３１９４号の各公報に記載されているものが好ましい。
【００４９】
更に、本発明の感光性平版印刷版を画像露光し、現像し、水洗又はリンスし、所望により消去作業をし、水洗したのちにバーニングする場合には、バーニング前に特公昭６１−２５１８号、同５５−２８０６２号、特開昭６２−３１８５９号、同６１−１５９６５５号の各公報に記載されているような製面液で処理することが好ましい。
合成例１
４−ジアゾジフェニルアミン硫酸塩（純度９９．５％）２９．４ｇを２５℃にて、９６％硫酸７０ｍｌに徐々に添加し、かつ２０分間攪拌した。パラホルムアルデヒド（純度９２％）３．２６ｇを約１０分かけて徐々に添加し、該混合物を３０℃にて、４時間攪拌し、縮合反応を進行させた。なお、上記ジアゾ化合物とホルムアルデヒドとの縮合モル比は１：１である。反応生成物は攪拌しつつ、氷水２ｌ中に注ぎ込み、塩化ナトリウム１３０ｇを溶解した冷濃厚水溶液で処理した。沈澱を吸引濾過により、回収し、部分的に乾燥した固体を１ｌの水に溶解し、濾過し、氷で冷却し、かつ、ヘキサフルオロリン酸カリ２３ｇを溶解した水溶液で処理した。沈澱を濾過して回収し、かつ風乾して高分子量ジアゾ化合物（１）３０．３ｇを得た。
得られたジアゾ化合物（１）をメチルセロソルブ中で１−フェニル−３−メチル−５−ピラゾロンとカップリングさせて、色素を得た。この色素の重量平均分子量（低角度測定光散乱光度計を使用）は、１６，５００であり、これは約４５量体に相当した。
【００５０】
又、この色素をゲルパーミエーションクロマトグラフィー（ＧＰＣ）にて分子量分布の測定をしたところ、１０量体以上が約３０モル％含まれていた。
【００５１】
【発明の実施の形態】
以下添付図面に従って本発明に係る感光性平版印刷版及びその製造方法並びにその製造装置の好ましい実施の形態について詳説する。
図１は、ＰＳ版を作成するスリッタ装置１０の裁断部の正面図である。同図に示すスリッタ装置１０には、材質ＳＫＤ１１の上刃１２、１４、１２と、同じく材質ＳＫＤ１１の下刃１６、１８、１６とが所定の間隔をもって設置され、これらの刃によって２条のＰＳ版２０、２２の対向する２辺部が裁断される。このスリッタ装置１０は、１条の原反ウエブから２条のＰＳ版２０、２２を裁断する構造となっている。また、両側に配置された上刃１２、１２と下刃１６、１６とは、コラム２４に支持されている。このコラム２４は、基台２６上に設置されたレール２８上に支持されており、レール２８に沿ってＰＳ版２０、２２の幅方向にスライド移動自在となっている。したがって、ＰＳ版２０、２２のサイズに対応してコラム２４がスライド移動される。
【００５２】
ＰＳ版２０、２２の印刷面（この場合上側）にバリを発生させないため、下刃１６、１８、１６が製品面を受ける位置よりも、上刃１２、１４、１２が耳屑側に配置される。また、中央部はＰＳ版２０、２２の耳屑を抜く形態となるため上刃１４は相反した向きに合わされた位置に刃組され、それぞれ下刃１８に向かって刃先を向けるよう刃組される。本実施の形態では、中央部の上刃１４は２枚を組み合わせているが、図２に示すように一枚の刃３０で構成しても良い。
【００５３】
図３において、下刃１６には上刃１２との間隔を規定するスペーサ３２が配置されている。このスペーサ３２は外径が下刃１６と略同径であり、上刃１２の食い込み分だけ凹状の逃げ溝３２Ａが形成されている。図４において上刃１２と下刃１６とのクリアランス（ＣＬ）条件は、軸方向の上下刃の相対位置設定のみでなく、スペーサ３２の厚みと上刃の厚みでクリアランス条件が規定される。このように刃組配置を行うことにより、製品上側のエッジはだれ形状となる。
【００５４】
【実施例１】
下刃は、各刃先角が９０度の平刃を用いる。上刃は耳屑を保持するためのスペーサとの干渉を防ぐ為、先端０．５ｍｍを残し６０度で逃げを設けてある。先端の刃先角度９０度が維持できていればこの数値に限定されるものではない。
また、耳保持スペーサは刃と略同径で角部にＣ０．５の面取りを施してある。面取りの数値形状はこれに限定されるものではない。スペーサと刃との隙間は３ｍｍとし、耳が狭い場合でも保持できるようにしている。
【００５５】
刃径はφ１６０ｍｍを用いた。図４に示す上刃の刃先１２Ａと１２Ｂの表面粗さを０．４Ｓとした。ＣＬは上下刃のクリアランスである。裁断面のだれ形状はクリアランスに影響され、ひいては額縁汚れに影響する。
評価材として以下のＰＳ版を作成、使用した。
９９．５重量％アルミニウムに、銅を０．０１重量％、チタンを０．０３重量％、鉄を０．３重量％、ケイ素を０．１重量％含有するＪＩＳＡ１０５０アルミニウム材の厚み０．３０ｍｍ圧延板を、４００メッシュのパミストン（共立窯業製）の２０重量％水性懸濁液と、回転ナイロンブラシ（６，１０−ナイロン）とを用いてその表面を砂目立てした後、よく水で洗浄した。
【００５６】
これを１５重量％水酸化ナトリウム水溶液（アルミニウム４．５重量％含有）に浸漬してアルミニウムの溶解量が５ｇ／ｍ2 になるようにエッチングした後、流水で水洗した。さらに、１重量％硝酸で中和し、次に０．７重量％硝酸水溶液（アルミニウム０．５重量％含有）中で、陽極時電圧１０．５ボルト、陰極時電圧９．３ボルトの矩形波交番波形電圧（電流比ｒ＝０．９０、特公昭５８−５７９６号公報実施例に記載されている電流波形）を用いて１６０クーロン／ｄｍ2 の陽極時電気量で電解粗面化処理を行った。水洗後、３５℃の１０重量％水酸化ナトリウム水溶液中に浸漬して、アルミニウム溶解量が１ｇ／ｍ2 になるようにエッチングした後、水洗した。次に、５０℃３０重量％の硫酸水溶液中に浸漬し、デスマットした後、水洗した。
【００５７】
さらに、３５℃の硫酸２０重量％水溶液（アルミニウム０．８重量％含有）中で直流電流を用いて、多孔性陽極酸化皮膜形成処理を行った。すなわち電流密度１３Ａ／ｄｍ2 で電解を行い、電解時間の調節により陽極酸化皮膜重量２．７ｇ／ｍ2 とした。
ジアゾ樹脂と結合剤を用いたネガ型感光性平版印刷版を作成する為に、この支持体を水洗後、７０℃のケイ酸ナトリウムの３重量％水溶液に３０秒間浸漬処理し、水洗乾燥した。
【００５８】
以上のようにして得られたアルミニウム支持体は、マクベスＲＤ９２０反射濃度計で測定した反射濃度は０．３０で、中心線平均粗さは０．５８μｍであった。
次に上記支持体にメチルメタクリレート／エチルアクリレート／２−アクリルアミド−２−メチルプロパンスルホン酸ナトリウム共重合体（平均分子量約６万）（モル比５０／３０／２０）の１．０重量％水溶液をロールコーターにより乾燥後の塗布量が０．０５ｇ／ｍ2 になるように塗布した。
【００５９】
さらに、下記感光液−１をバーコーターを用いて塗布し、１１０℃で４５秒間乾燥させた。乾燥塗布量は２．０ｇ／ｍ2 であった。
感光液−１
合成例１のジアゾ樹脂                              ０．５０ｇ
結合剤−１                                        ５．００ｇ
スチライトＨＳ−２（大同工業(株)製）              ０．１０ｇ
ビクトリアピュアブルーBOH                         ０．１５ｇ
トリクレジルホスフェート                          ０．５０ｇ
ジピコリン酸                                      ０．２０ｇ
ＦＣ−４３０（３Ｍ社製界面活性剤）                ０．０５ｇ
溶剤
１−メトキシ−２−プロパノール                  ２５．００ｇ
乳酸メチル                                      １２．００ｇ
メタノール                                      ３０．００ｇ
メチルエチルケトン                              ３０．００ｇ
水                                                ３．００ｇ
結合剤−１は、２−ヒドロキシエチルメタクリレート／アクリロニトリル／メチルメタクリレート／メタクリル酸共重合体（重量比５０／２０／２６／４、平均分子量７５，０００、酸含量０．４ｍｅｑ／ｇ）の水不溶性、アルカリ水可溶性の皮膜形成性高分子である。
【００６０】
スチライトＨＳ−２（大同工業(株)製）は、結合剤よりも感脂性の高い高分子化合物であって、スチレン／マレイン酸モノ−４−メチル−２−ペンチルエステル＝５０／５０（モル比）の共重合体であり、平均分子量は約１００，０００であった。
このようにして作成した感光層の表面に下記の様にしてマット層形成用樹脂液を吹き付けてマット層を設けた。
【００６１】
マット層形成用樹脂液としてメチルメタクリレート／エチルアクリレート／２−アクリルアミド−２−メチルプロパンスルホン酸（仕込重量比６５：２０：１５）共重合体の一部をナトリウム塩とした１２％水溶液を準備し、回転霧化静電塗装機で霧化頭回転数２５，０００ｒｐｍ、樹脂液の送液量は４．０ｍｌ／分、霧化頭への印加電圧は−９０ｋｖ、塗布時の周囲温度は２５℃、相対湿度は５０％とし、塗布液２．５秒で塗布面に蒸気を吹き付けて湿潤させ、ついで湿潤した３秒後に温度６０℃、湿度１０％の温風を５秒間吹き付けて乾燥させた。マットの高さは平均約６μｍ、大きさは平均約３０μｍ、塗布量は１５０ｍｇ／ｍ2 であった。
【００６２】
かくして得られた板厚０．３ｍｍ、巾８２０ｍｍのコイル状のＰＳ版を巾４００ｍｍとなるよう、上記スリッタにて数種の条件で裁断したのち、カット長１１００ｍｍのシートにカットした。
その後、印刷評価を行うため、製作したシートに画像露光し、８００Ｈ（富士写真フイルム(株)製自動現像機）でＤＮ−３Ｃ（富士写真フイルム(株)製アルカリ水溶液系現像液）を水で１：１に稀釈した液にて現像し、ただちにＦＮ−２（富士フイルム(株)製ガム）を水で１：１に稀釈した液を塗り、乾燥した。この印刷版を、オフセット輸転印刷機にて、坂田インキ(株)の新聞用インキと東洋インキ(株)の東洋アルキー湿し水を用いて、１００，０００枚／時のスピードで２０，０００枚印刷し、端部の汚れ状況を評価した。その評価結果を下記に示す。
【００６３】
【表１】
0003682681.tif 000002
ここで、だれ高さとは図５に示すＰＳ版２０の裁断部のＹ値であり、バリ高さとは、ＰＳ版２０の裁断部のＺ値である。また、裁断面の粗さの最大高さ平均値Ｓは、図６に示す剪断面部分２０Ａの最大高さ及び、破断面部分２０Ｂの最大高さを裁断面における両者の比率で加重平均した値である。
【００６４】
上記の結果から、クリアランス（ＣＬ）０ミクロンではだれ高さは１０ミクロンから２０ミクロンであり、クリアランスをＣＬ３０、４５、５５、７０、１００、１２０ミクロンと増加させるにしたがい、だれ高さも２０〜３５、４０〜５５、５０〜６５、６０〜７５、８５〜１００、１１０〜１２５ミクロンと増加した。また、裁断面の粗さの最大高さ平均値Ｓもクリアランスの増加に伴い増加している。これは、クリアランス増加により剪断面の表面が荒れることと、剪断面より粗さの大きい破断面の比率が増加するためである。
【００６５】
エッジ汚れ評価は、クリアランス０では×だったものが順次良化傾向をみせ、ＣＬ３０ミクロンで△、ＣＬ４５ミクロンで○△、ＣＬ５５ミクロン以上で○となった。なお、ここでの額縁汚れ評価は額縁汚れが全く発生しなかったものを○、弱いものを△、全面に線状にはっきりでたものを×とし、発生の長さ、強弱でその中間の評価を行っている。
【００６６】
一方、上下刃のかみ込みを０．２ｍｍ〜０．４ｍｍに変化させたが、額縁汚れに差異はみられなかった。また、クリアランス０ミクロンで下方に１００ミクロン曲げた製品を同時に評価したところ△であった。これにより、クリアランスが大きい方が額縁汚れに良好なことがわかったが、クリアランスの増加に伴い、下面のバリ高さも増加し、クリアランス７０ミクロンの時３０ミクロンとなり、クリアランス１００ミクロンでバリ高さは５０ミクロンとなった。
【００６７】
だれ高さを高くするに従い、額縁汚れ減少に効果があるが、だれ高さが１００ミクロンを超えてしまうと、下面のバリ高さが５０ミクロンを超えてしまうので、この感光性平版印刷版を自動製版機にかけた時、搬送不良を起こしたり、印刷機の版胴を傷つけたりする。よって、額縁汚れを防止し、且つ製版工程などでの悪影響を与えないためには、クリアランスを３０〜１００ミクロン以内に設定することが望ましい。また、バリ高さを５０ミクロン以下に抑えれば、製版機での搬送不良も発生しない。
【００６８】
【実施例２】
実施例１で使用した裁断機ならびにＰＳ版を用い、使用する切刃を変え裁断した。上刃を６０度の皿刃にしたところ、同じクリアランスでもだれは約１／３に小さくなり、額縁汚れも悪くなった。
次に、刃先の粗さが異なる上刃を用いて裁断し、裁断面粗さの影響をみた。クリアランスは有意差のより現れる３０ミクロンの条件とし、上刃刃先の表面粗さの変更が額縁汚れ減少に効果があるか否かを確認した。この結果を下記の表に示す。
【００６９】
【表２】
0003682681.tif 000003
上記表中の刃先粗さは図４の１２Ａ及び１２Ｂに示す面の仕上げ粗さを、また裁断面の粗さの最大高さ平均値Ｓは表１と同様に求めた値である。
【００７０】
刃先粗さ０．８Ｓでは、図５に示す裁断面の端面Ｐの裁断面粗さ最大高さの平均値Ｓは、１．２となった。これらのＰＳ版を印刷評価したところ額縁汚れに差異がみられ、平均値Ｓが０．８ミクロンでは×だったものが、１．２ミクロン、２．６ミクロンと増加し、額縁汚れの良化がみられた。粗さの増加による裁断面の親水性向上に効果があることが確認できた。したがって、裁断面の粗さは最大高さの平均値で１．２ミクロン以上に設定することが好ましい。
【００７１】
【実施例３】
更に、粗さの上限を確認するため実施例１、及び実施例２で使用した裁断機、並びにＰＳ版を用い、刃先粗さを３ミクロンとした刃で裁断テストを行った。クリアランスはバリ発生の制約から１００ミクロンとした。裁断面の粗さの最大高さ平均値は１２．６ミクロンとなり、額縁汚れの発生もなかったが、裁断面に裁断時の切粉の付着がみられた。この切粉は製版時の焼きぼけトラブル等表面品質の上で好ましくなく、この条件は使用できない。
【００７２】
【実施例４】
実施例１で使用した裁断機に図７に示す上刃３４を用いて、前述のＰＳ版を裁断し、評価した。この場合、図７の実線は刃先の最下位置での状態を、二点鎖線部分は上刃のＰＳ版への切り込みはじめの状態を示している。上刃３４をスリッタ装置に位置設定する場合、刃先の最下位置でオーバーラップしている刃３４の側面３４Ａと下刃１６の側面１６Ａを当接させる。これにより、実際に刃が材料に切り込む地点（図７中実線）では上刃の切り欠きＸ分だけクリアランスのあいた位置で裁断開始することになる。よって、この刃を用いれば煩雑なクリアランス設定作業が、上下刃を当接させるだけで可能となる。
【００７３】
Ｙの値を０．３ｍｍとし、Ｘの値を３０ミクロン、７０ミクロン、１００ミクロンと増加させるにしたがい、だれ高さも５箇所の平均で２０、５０、８０ミクロンと増加し、汚れも△、○、○と良化した。切り欠きの高さを０．５ｍｍとした場合も同様な結果が得られた。
【００７４】
【実施例５】
実施例１に使用した裁断機、裁断条件（クリアランス５５ミクロン）で表面処理前のアルミニウム板を裁断した後、前出の表面処理、感光層を塗布したＰＳ版の印刷評価をおこなったが、実施例１と同様額縁汚れの発生はなかった。
【００７５】
【発明の効果】
以上説明したように、本発明の感光性平版印刷版及びその製造方法並びにその製造装置によれば、上刃と下刃との隙間を３０ミクロンから１００ミクロンの間に設定した裁断装置で裁断して、その裁断辺の裁断だれの高さを２０ミクロンから１００ミクロンにした感光性平版印刷版を用い、また、その裁断面の粗さが最大高さ平均値が１．２ミクロンから１２ミクロンである感光性平版印刷版を用いたので、額縁汚れ減少に顕著な効果を得ることができる。また、印刷逆面のバリを抑制したので、製版機での搬送不良も発生せず、更に、エッジを削る方法のように不安定さがなく、且つ単に端面に化学処理を施す場合より性能が向上する。
【図面の簡単な説明】
【図１】ＰＳ版のスリッタ装置を示す正面図
【図２】上刃の他の実施例を示す正面図
【図３】上刃と下刃との位置関係を示す正面図
【図４】図３のＡ部の拡大図
【図５】ＰＳ版の裁断部を示す拡大図
【図６】図５中６−６線から見た裁断部の側面図
【図７】切り込みが形成された上刃の実施例を示す要部正面図
【符号の説明】
１０…スリッタ装置
１２、１４…上刃
１６、１８…下刃
２０、２２…ＰＳ版
２４…コラム
２６…基台
２８…レール
【図１】
0003682681.tif 000004
【図２】
0003682681.tif 000005
【図３】
0003682681.tif 000006
【図４】
0003682681.tif 000007
【図５】
0003682681.tif 000008
【図６】
0003682681.tif 000009
【図７】
0003682681.tif 000010